(57)【特許請求の範囲】
【請求項１】
記録媒体にインクを付着させた後、該インクを樹脂被膜で被覆するための処理液を記録媒体に付着されたインクに少なくとも付着させて、前記処理液中の樹脂によりインクを被覆するインクジェット記録方法に用いる処理液であって、
ガラス転移温度が４０℃以上かつ７０℃以下のアクリル樹脂のエマルションと、ガラス転移温度が−２０℃以上かつ３０℃以下のアクリル樹脂のエマルションとを含有し、これらの２つのアクリル樹脂のガラス転移温度の差が２０℃以上かつ７０℃以下に設定されており、前記エマルションに含まれる前記アクリル樹脂の処理液全体における総含有量が５〜１０質量％であるインクジェット記録用処理液。
【請求項２】
ガラス転移温度が４０℃以上かつ７０℃以下のアクリル樹脂のエマルションと、ガラス転移温度が−２０℃以上かつ３０℃以下のアクリル樹脂のエマルションとの質量比は、３：７〜７：３である請求項１に記載のインクジェット記録用処理液。
【請求項３】
記録媒体にインクを付着させた後、該インクを樹脂被膜で被覆するための処理液を記録媒体に付着されたインクに少なくとも付着させて、前記処理液中の樹脂によりインクを被覆するインクジェット記録方法であって、
前記処理液として、請求項１又は請求項２に記載のインクジェット記録用処理液を用いるインクジェット記録方法。
【請求項４】
記録媒体にインクを付着させた後、該インクを樹脂被膜で被覆するための処理液を記録媒体に付着されたインクに少なくとも付着させて、前記処理液中の樹脂によりインクを被覆するインクジェット記録装置であって、
記録媒体の搬送経路上に、記録媒体にインクを付着させるためのインク付着手段と、記録媒体に処理液を付着させるための処理液付着手段とが、記録媒体の搬送方向の上流側からこの順に配置され、
前記処理液付着手段が、前記処理液として、請求項１又は請求項２に記載のインクジェット記録用処理液を用いるインクジェット記録装置。
【請求項５】
前記インク付着手段は、ライン型インクジェット記録ヘッドである請求項４に記載のインクジェット記録装置。
【発明の詳細な説明】
【技術分野】
【０００１】
本発明は、インクを用紙等の記録媒体に向けて吐出することにより該記録媒体に画像を形成するインクジェット記録方法に使用可能なインクジェット記録用処理液、該処理液を用いるインクジェット記録方法及びインクジェット記録装置に関する。
【背景技術】
【０００２】
従来、例えば他の機器から伝送されてきた画像情報に基づき、インクジェット記録ヘッドのインク吐出口（ノズル）から、少なくとも水及び着色剤を含んだインクを、ＰＰＣ用紙等の記録媒体に向けて吐出することにより、該記録媒体にインクを付着させて画像を形成するインクジェット記録装置が知られている。このインクジェット記録装置は、一般に、記録媒体を搬送するための搬送ベルトと、この搬送ベルトに対向して配置されたインクジェット記録ヘッドとを備えている。そして、搬送ベルトの走行により記録媒体を搬送しつつ、この記録媒体に向けて、インクジェット記録ヘッドに多数配列されたインク吐出口からインクを吐出することにより、記録媒体に画像が形成される。インクが付着され、画像が形成された記録媒体は、排出ローラにより搬送ベルトから排出される。
【０００３】
このようなインクジェット記録装置において、例えば７５〜１５０枚／分というような大量高速印刷を行うためには、インクを吐出する記録ヘッドの駆動周波数を上げることの他に、記録媒体の幅と同じかそれ以上の長さを有する長尺なライン型インクジェット記録ヘッドを用いることが提案されている。つまり、記録ヘッドを記録媒体の搬送方向と直行する方向に走査させつつインクを吐出するシリアル型記録ヘッドに代えて、長尺なライン型記録ヘッドを記録媒体の幅方向に延びるように装置本体に固定したまま記録媒体の全幅に亘ってインクを同時一斉に吐出するのである。これにより、シリアル型記録ヘッドに比べて格段の高速処理化が実現する。
【０００４】
しかし、インクジェット記録装置の高速処理化が図られると、インクが記録媒体に吐出されてから排出ローラが記録媒体と接触するまでの時間が短くなり、インクの乾燥が不十分なうちに排出ローラが記録媒体と接触し、ローラ表面にインクが付着する可能性が大きくなる。その結果、記録媒体に形成された画像の濃度が低下したり、画像に欠けや乱れが生じたり、ローラに記録媒体が巻きつく等の問題が起こる。
【０００５】
さらに、ローラ表面に付着したインクが記録媒体の非印字部（インクが付着されていない記録媒体の部分：例えば記録媒体の周縁部や側縁部等）に転写されて記録媒体を汚してしまったり、複数枚の記録媒体に連続印刷する場合は、ローラ表面に付着したインクが後続の記録媒体に版画のように転写されて複数枚の記録媒体を汚してしまうという問題も併発する。
【０００６】
この問題に対処するために、特許文献１、２に開示されている技術を適用することが考えられる。すなわち、記録媒体にインクを付着させた後、透明な被膜を形成し得るポリマーを含有するオーバーコート液（処理液）を付着させるのである。これにより、記録媒体に付着したインクの表面をオーバーコート液のポリマーの被膜で被覆して、排出ローラ表面へのインクの付着を抑制することが期待される。
【先行技術文献】
【特許文献】
【０００７】
【特許文献１】特開２００２−１４４５５１号公報（段落００１４）
【特許文献２】特開２００３−５３９４２号公報（段落００２７）
【発明の概要】
【発明が解決しようとする課題】
【０００８】
しかしながら、前記特許文献１、２に開示されているオーバーコート液のポリマーとして挙げられている一般的なアクリルエマルションやウレタンエマルションは、後述する実施例で明らかになるように、樹脂被膜の造膜性や乾燥性に劣り、排出ローラ表面へのインクの付着を十分に抑制することができなかった。そして、この傾向は、例えば７５枚／分というような高速印刷においても、また１５０枚／分というようなさらなる高速印刷（超高速印刷）においても顕著であった。
【０００９】
本発明は、記録媒体にインクを付着させた後、該インクを樹脂被膜で被覆するための処理液（オーバーコート液）を付着させるインクジェット記録方法における前記のような問題に対処するもので、たとえ７５〜１５０枚／分というような大量高速印刷においても、排出ローラ表面へのインクの付着を十分に抑制することができる処理液の提供を課題とする。
【課題を解決するための手段】
【００１０】
すなわち、本発明の一局面は、記録媒体にインクを付着させた後、該インクを樹脂被膜で被覆するための処理液を記録媒体に付着させるインクジェット記録方法に用いる処理液であって、ガラス転移温度が４０℃以上かつ７０℃以下のアクリル樹脂のエマルションと、ガラス転移温度が−２０℃以上かつ３０℃以下のアクリル樹脂のエマルションとを含有し、これらの２つのアクリル樹脂のガラス転移温度の差が２０℃以上かつ７０℃以下に設定されているインクジェット記録用処理液である。
【００１１】
このインクジェット記録用処理液によれば、ガラス転移温度が−２０℃以上かつ３０℃以下と相対的に低いアクリル樹脂（以下「低Ｔｇ樹脂」という場合がある）によって優れた造膜性が確保され、ガラス転移温度が４０℃以上かつ７０℃以下と相対的に高いアクリル樹脂（以下「高Ｔｇ樹脂」という場合がある）によって優れた乾燥性（速乾性）が確保される。しかも、これらの２つのアクリル樹脂のガラス転移温度の差が２０℃以上かつ７０℃以下に設定されているので、各アクリル樹脂の特性が明瞭に切り分けられ、低Ｔｇ樹脂による優れた造膜性の確保と、高Ｔｇ樹脂による優れた速乾性の確保とが、共に良好に実現する。そして、このような２種類のアクリル樹脂の被膜で先に記録媒体に付着したインクの表面を被覆することにより、排出ローラ表面へのインクの付着が十分に抑制される。
【００１２】
また、アクリル樹脂は、透明な被膜を形成するので、この透明な樹脂被膜によって画像に光沢が付与され、美粧性に優れた画像が得られる利点もある。さらに、低Ｔｇ樹脂によって樹脂被膜に柔軟性や耐衝撃性が付与されるという利点もある。
【００１３】
前記エマルションに含まれる前記アクリル樹脂の処理液全体における総含有量は、５〜１０質量％であることが好ましい。樹脂の含有量が過度に少ないと、記録媒体に付着したインクの被覆効果、ひいてはインクの排出ローラ表面への付着抑制効果が不足する傾向となる。樹脂の含有量が過度に多いと、造膜性と乾燥性との良好な均衡が崩れ、造膜性のみが相対的に向上し、速乾性が相対的に低下する傾向となる。
【００１４】
本発明の他の一局面は、記録媒体にインクを付着させた後、該インクを樹脂被膜で被覆するための処理液を記録媒体に付着させるインクジェット記録方法であって、ガラス転移温度が４０℃以上かつ７０℃以下のアクリル樹脂のエマルションと、ガラス転移温度が−２０℃以上かつ３０℃以下のアクリル樹脂のエマルションとを含有し、これらの２つのアクリル樹脂のガラス転移温度の差が２０℃以上かつ７０℃以下に設定されている処理液を用いるインクジェット記録方法である。
【００１５】
また、本発明のさらに他の一局面は、記録媒体にインクを付着させた後、該インクを樹脂被膜で被覆するための処理液を記録媒体に付着させるインクジェット記録装置であって、記録媒体の搬送経路上に、記録媒体にインクを付着させるためのインク付着手段と、記録媒体に処理液を付着させるための処理液付着手段とが、記録媒体の搬送方向の上流側からこの順に配置され、前記処理液付着手段が、ガラス転移温度が４０℃以上かつ７０℃以下のアクリル樹脂のエマルションと、ガラス転移温度が−２０℃以上かつ３０℃以下のアクリル樹脂のエマルションとを含有し、これらの２つのアクリル樹脂のガラス転移温度の差が２０℃以上かつ７０℃以下に設定されている処理液を用いるインクジェット記録装置である。
【００１６】
これらのインクジェット記録方法又はインクジェット記録装置によっても、ガラス転移温度が−２０℃以上かつ３０℃以下と相対的に低いアクリル樹脂（低Ｔｇ樹脂）によって優れた造膜性が確保され、ガラス転移温度が４０℃以上かつ７０℃以下と相対的に高いアクリル樹脂（高Ｔｇ樹脂）によって優れた乾燥性（速乾性）が確保される。しかも、これらの２つのアクリル樹脂のガラス転移温度の差が２０℃以上かつ７０℃以下に設定されているので、各アクリル樹脂の特性が明瞭に切り分けられ、低Ｔｇ樹脂による優れた造膜性の確保と、高Ｔｇ樹脂による優れた速乾性の確保とが、共に良好に実現する。そして、このような２種類のアクリル樹脂の被膜で先に記録媒体に付着したインクの表面を被覆することにより、排出ローラ表面へのインクの付着が十分に抑制される。また、アクリル樹脂の透明な被膜によって画像に光沢が付与され、美粧性に優れた画像が得られる利点、さらに、低Ｔｇ樹脂によって樹脂被膜に柔軟性や耐衝撃性が付与されるという利点もある。
【００１７】
前記インクジェット記録装置のインク付着手段は、ライン型インクジェット記録ヘッドであることが好ましい。７５〜１５０枚／分というような大量高速印刷が容易に実現できるからであり、その場合においても、排出ローラ表面へのインクの付着が十分に抑制される。
【発明の効果】
【００１８】
本発明に係る処理液は、ガラス転移温度が相違する２種類のアクリル樹脂の併用によって、記録媒体に付着したインクの表面を被覆するアクリル樹脂の被膜が優れた造膜性と優れた乾燥性（速乾性）とを具備することとなり、排出ローラ表面へのインクの付着を十分に抑制することができる。
【図面の簡単な説明】
【００１９】
【図１】本発明に係るインクジェット記録方法を実行するのに好適なインクジェット記録装置の概略構成図である。
【図２】前記インクジェット記録装置のインクジェット記録ヘッドに設けられたドット形成部の拡大縦断面図である。
【発明を実施するための形態】
【００２０】
［オーバーコート液］
本発明に係るインクジェット記録用オーバーコート液（処理液）は、先に記録媒体に付着したインクの表面を樹脂被膜で被覆するためのものであり、基本的構成として、ガラス転移温度が４０℃以上かつ７０℃以下のアクリル樹脂（高Ｔｇ樹脂）のエマルションと、ガラス転移温度が−２０℃以上かつ３０℃以下のアクリル樹脂（低Ｔｇ樹脂）のエマルションとを含有する。その場合に、これらの２つのアクリル樹脂のガラス転移温度の差は、２０℃以上かつ７０℃以下に設定されている。また、前記エマルションに含まれる前記アクリル樹脂のオーバーコート液全体における総含有量は、５〜１０質量％であることが好ましい。
【００２１】
本発明のオーバーコート液で溶媒として用いられる水は、イオン交換水が好ましい。そして、水に、低Ｔｇ樹脂及び高Ｔｇ樹脂をポリマーとして含ませてエマルションとし、本発明のオーバーコート液とする。あるいは、低Ｔｇ樹脂のエマルション及び高Ｔｇ樹脂のエマルションを水で希釈して本発明のオーバーコート液としてもよい。エマルション中のポリマー粒子の平均粒子径は、例えば５０〜５００μｍ程度、さらには８０〜３００μｍ程度であることが、造膜性等の点から好ましい。
【００２２】
本発明のオーバーコート液では、ガラス転移温度が相対的に低い低Ｔｇ樹脂と、ガラス転移温度が相対的に高い高Ｔｇ樹脂とを両方用いる。これにより、低Ｔｇ樹脂の特性と高Ｔｇ樹脂の特性とを両方具備する樹脂皮膜が確実に得られる。
【００２３】
その場合に、低Ｔｇ樹脂のガラス転移温度は、−２０℃以上かつ３０℃以下である。このようにガラス転移温度が相対的に低いアクリル樹脂によって優れた造膜性が確保される。そのような観点からは、低Ｔｇ樹脂のガラス転移温度は、より好ましくは、−１６℃以上、さらに好ましくは、−１２℃以上である。また、より好ましくは、２４℃以下、さらに好ましくは、１９℃以下である。低Ｔｇ樹脂のガラス転移温度が過度に低いと、水分量が相対的に多い状態で造膜し、速乾性が低下する可能性がある。低Ｔｇ樹脂のガラス転移温度が過度に高いと、造膜性が不足する可能性がある。
【００２４】
一方、高Ｔｇ樹脂のガラス転移温度は、４０℃以上かつ７０℃以下である。このようにガラス転移温度が相対的に高いアクリル樹脂によって優れた乾燥性（速乾性）が確保される。そのような観点からは、高Ｔｇ樹脂のガラス転移温度は、より好ましくは、４５℃以上、さらに好ましくは、５０℃以上である。また、より好ましくは、６５℃以下、さらに好ましくは、６０℃以下である。高Ｔｇ樹脂のガラス転移温度が過度に低いと、速乾性が不足する可能性がある。高Ｔｇ樹脂のガラス転移温度が過度に高いと、造膜性が低下する可能性がある。
【００２５】
アクリル樹脂としては、アクリル酸、アクリル酸メチル、アクリル酸エチル、アクリル酸ｎ−ブチル、アクリル酸イソブチル、アクリル酸プロピル、アクリル酸シクロヘキシル、アクリル酸ベンジル、アクリル酸エチレングリコール、アクリル酸２−エチルヘキシル、アクリル酸ラウリル、メタクリル酸、メタクリル酸メチル、メタクリル酸エチル、メタクリル酸ｎ−ブチル、メタクリル酸イソブチル、メタクリル酸プロピル、メタクリル酸シクロヘキシル、メタクリル酸ベンジル、メタクリル酸エチレングリコール、メタクリル酸２−エチルヘキシル、メタクリル酸ラウリル等のアクリル系モノマーの単独重合体（ホモポリマー）又は共重合体（コポリマー）が挙げられる。
【００２６】
アクリル樹脂のガラス転移温度は、例えば、モノマーの種類やモノマーの種類の数あるいは分子量等を選定することにより調整することができる。
【００２７】
本発明のオーバーコート液では、低Ｔｇ樹脂のガラス転移温度と高Ｔｇ樹脂のガラス転移温度との差が２０℃以上かつ７０℃以下に設定される。
【００２８】
例えば、低Ｔｇ樹脂のガラス転移温度が−２０℃である場合、高Ｔｇ樹脂のガラス転移温度は０℃〜５０℃の範囲内から選定される。ここで、高Ｔｇ樹脂のガラス転移温度は４０℃〜７０℃であるから、結局、高Ｔｇ樹脂のガラス転移温度は４０℃〜５０℃の範囲内から選定されることになる。低Ｔｇ樹脂のガラス転移温度が３０℃である場合は、高Ｔｇ樹脂のガラス転移温度は５０℃〜１００℃の範囲内から選定される。ここで、高Ｔｇ樹脂のガラス転移温度は４０℃〜７０℃であるから、結局、高Ｔｇ樹脂のガラス転移温度は５０℃〜７０℃の範囲内から選定されることになる。
【００２９】
同様に、高Ｔｇ樹脂のガラス転移温度が４０℃である場合、低Ｔｇ樹脂のガラス転移温度は−３０℃〜２０℃の範囲内から選定される。ここで、低Ｔｇ樹脂のガラス転移温度は−２０℃〜３０℃であるから、結局、低Ｔｇ樹脂のガラス転移温度は−２０℃〜２０℃の範囲内から選定されることになる。高Ｔｇ樹脂のガラス転移温度が７０℃である場合、低Ｔｇ樹脂のガラス転移温度は０℃〜５０℃の範囲内から選定される。ここで、低Ｔｇ樹脂のガラス転移温度は−２０℃〜３０℃であるから、結局、低Ｔｇ樹脂のガラス転移温度は０℃〜３０℃の範囲内から選定されることになる。
【００３０】
このように、いずれの場合も、低Ｔｇ樹脂のガラス転移温度と高Ｔｇ樹脂のガラス転移温度との差が少なくとも２０℃あるから、低Ｔｇ樹脂の特性と高Ｔｇ樹脂の特性とが明瞭に切り分けられ、低Ｔｇ樹脂による優れた造膜性の確保と、高Ｔｇ樹脂による優れた速乾性の確保とが、共に良好に実現する。また、低Ｔｇ樹脂のガラス転移温度と高Ｔｇ樹脂のガラス転移温度との差が７０℃を超えないから、低Ｔｇ樹脂のガラス転移温度が低過ぎることによる速乾性低下の問題と、高Ｔｇ樹脂のガラス転移温度が高過ぎることによる造膜性低下の問題とが、共に良好に回避される。
【００３１】
本発明のオーバーコート液では、このようにガラス転移温度が相違する２種類のアクリル樹脂の被膜で先に記録媒体に付着したインクの表面を被覆することにより、排出ローラ（符号８：図１参照）表面へのインクの付着が十分に抑制される。
【００３２】
本発明のオーバーコート液では、アクリル樹脂が透明な被膜を形成するので、この透明な樹脂被膜によって画像に光沢が付与され、美粧性に優れた画像が得られる利点もある。さらに、低Ｔｇ樹脂によって樹脂被膜に柔軟性や耐衝撃性が付与されるという利点もある。
【００３３】
本発明のオーバーコート液で使用し得る低Ｔｇ樹脂のエマルションとしては、例えば、ＢＡＳＦジャパン社製の「ジョンクリルＰＤＸ−６１０２Ｂ」、ＪＳＲ社製の「ＡＥ９４５Ｈ」、日進化学工業社製の「２６４１」等が挙げられる。一方、本発明のオーバーコート液で使用し得る高Ｔｇ樹脂のエマルションとしては、例えば、ＢＡＳＦジャパン社製の「ジョンクリルＪＤＸ−６５００」、ＪＳＲ社製の「ＡＥ１１６」、日進化学工業社製の「２６８５」等が挙げられる。
【００３４】
本発明のオーバーコート液では、前記エマルションに含まれる前記アクリル樹脂（すなわち低Ｔｇ樹脂及び高Ｔｇ樹脂）のオーバーコート液全体における総含有量は、５〜１０質量％であることが好ましい。樹脂の含有量が過度に少ないと、記録媒体に付着したインクの被覆効果、ひいてはインクの排出ローラ表面への付着抑制効果が不足する傾向となる。樹脂の含有量が過度に多いと、造膜性と乾燥性との良好な均衡が崩れ、造膜性のみが相対的に向上し、速乾性が相対的に低下する傾向となる。
【００３５】
本発明のオーバーコート液では、前記エマルションに含まれる低Ｔｇ樹脂と高Ｔｇ樹脂との質量比は、一般に、５：５が好ましいが、例えば造膜性と速乾性のいずれを重視するかに応じて、１：９〜９：１、より好ましくは３：７〜７：３等の範囲内で任意に変更してもよい。
【００３６】
本発明のオーバーコート液では、低Ｔｇ樹脂の分子量は、例えば８０，０００〜１２０，０００程度であることが、造膜性等の点から好ましい。一方、高Ｔｇ樹脂の分子量は、例えば８，０００〜２０，０００程度であることが、速乾性等の点から好ましい。
【００３７】
本発明のオーバーコート液では、エマルションに含まれるポリマー、すなわち、低Ｔｇ樹脂及び高Ｔｇ樹脂は、コアシェル型のポリマーであってもよい。コアシェル型のポリマーとは、同一ミセル内の中心部分（コア部）と外殻部分（シェル部）とで異なる樹脂成分が存在するポリマーをいう。そのようなコアシェル型のポリマーの場合、ある樹脂成分で成る第１のアクリル樹脂の周囲に、例えば乳化基が組み込まれた他の樹脂成分で成る第２のアクリル樹脂が存在し、この第２のアクリル樹脂がミセルの外側に配置されて乳化剤として作用し、ポリマー自体がソープフリーの自己乳化型のコアシェル構造を呈することとなる。このようなコアシェル型のポリマーのエマルションは、公知のシード乳化重合法や、多段階乳化重合法等により製造することができる。また、コア部とシェル部の質量比は、一般に、２：８〜８：２が好ましく、３：７〜７：３がより好ましい。そして、このようなコアシェル型ポリマーの場合、コア部を構成する樹脂成分のガラス転移温度と、シェル部を構成する樹脂成分のガラス転移温度との平均値を、その樹脂全体としてのガラス転移温度とすることができる。その際、コア部を構成する樹脂成分とシェル部を構成する樹脂成分との質量比に応じて、コア部を構成する樹脂成分のガラス転移温度及びシェル部を構成する樹脂成分のガラス転移温度に重み付けを行って、平均値を算出してもよい。
【００３８】
本発明のオーバーコート液は、必要に応じて、湿潤剤、レベリング剤、消泡剤、粘度調整剤、ｐＨ調整剤、防腐剤等の種々の添加剤を含有してもよい。また、記録媒体上で成膜してインクを被覆した樹脂被膜の保護や該樹脂被膜の排出ローラに対する離型性促進等のために、例えばポリエチレンワックス等のワックス類を含有してもよい。
【００３９】
湿潤剤あるいは粘度調整剤としては、例えば、エチレングリコールモノブチルエーテル、トリエチレングリコールモノメチルエーテル、トリエチレングリコールモノブチルエーテル、ジエチレングリコールモノメチルエーテル、エチレングリコールモノメチルエーテル、トリエチレングリコール、へキシレングリコール、オクタンジオール、チオジグリコール、２−ブチル−２−エチル−１，３−プロパンジオール、３−メチル−１，５−ペンタンジオール、２−エチル−２−メチル−１，３−プロパンジオール、２−ブチル−２−エチル−１，３−ブタンジオール、２，４−ペンタンジオール、１，５−ペンタンジオール、２，２−ジメチル−１，３−プロパンジオールトリメチロールプロパン、２−メチル−１，３−プロパンジオール、ジエチレングリコール、プロピレングリコール、１，３−ブタンジオール、エチレングリコール、ポリエチレングリコール、グリセリン、２−ピロリドン等が挙げられる。必要に応じて、これらを１種単独で使用してもよいし、２種以上を組み合わせて使用してもよい。
【００４０】
レベリング剤としては、例えば、ポリオキシエチレンアルキルエーテル類、ポリオキシエチレンアルキルアリルエーテル類、アセチレングリコール類、ポリオキシエチレン・ポリオキシプロピレンブロックコポリマー類等のノニオン性界面活性剤等が挙げられる。必要に応じて、これらを１種単独で使用してもよいし、２種以上を組み合わせて使用してもよい。
【００４１】
消泡剤としては、例えば、シリコン系エマルション、ポリエーテル系変性シリコンエマルション、ポリオレフィン−ポリエーテル変性エマルション等が挙げられる。必要に応じて、これらを１種単独で使用してもよいし、２種以上を組み合わせて使用してもよい。
【００４２】
これらの添加剤のオーバーコート液中における含有量は、その種類等に応じて様々に変化するが、例えば、オーバーコート液中においてそれぞれ０．１〜２０質量％の範囲内である。
【００４３】
本発明のオーバーコート液は、以上の原料を、例えばプロペラ式撹拌機等を用いて、十分に攪拌し、混合した後、濾過等することにより調製することができる。
【００４４】
本発明のオーバーコート液の記録媒体に対する付着量は、オーバーコート液中の樹脂（すなわち低Ｔｇ樹脂及び高Ｔｇ樹脂：ポリマー）の含有量等に応じて変化させてよいが、例えば、オーバーコート液中のアクリル樹脂の総含有量が５〜１０質量％の範囲内にある場合は、オーバーコート液を記録媒体１ｃｍ２当たり０．１〜２．０ｍｇの範囲内、好ましくは０．３〜１．５ｍｇの範囲内、より好ましくは０．５〜１．２ｍｇの範囲内で付着させる。オーバーコート液の付着量が過度に少ないと、記録媒体に付着したインクの被覆効果、ひいてはインクの排出ローラ表面への付着抑制効果が不足する傾向となる。オーバーコート液の付着量が過度に多いと、コックリング（記録媒体である用紙の表面がオーバーコート液によって凸凹した波打ち状になる現象）や、カール（記録媒体である用紙がオーバーコート液によって曲成する現象）が起き易くなる。
【００４５】
［インク］
本発明で使用可能なインクは、従来より、インクジェット記録方法、インクジェット記録装置に使用されているインクジェット記録用インクを特に制限なく用いることができる。そのようなインクは、少なくとも水及び着色剤を含む。その他、必要に応じて、着色剤である顔料を分散させるための高分子分散剤、湿潤剤、レベリング剤、消泡剤、粘度調整剤、ｐＨ調整剤、防腐剤等の種々の添加剤を含有してもよい。
【００４６】
本発明で使用可能な着色剤は、従来より周知で汎用されている顔料を特に制限なく用いることができる。本発明で使用可能な顔料としては、不溶性アゾ顔料、溶性アゾ顔料、フタロシアニンブルー、イソインドリノン、キナクリドン、ジオキサジンバイオレット、ベリノン・ベタリン等の有機顔料や、カーボンブラック、二酸化チタン等の無機顔料といった着色剤顔料成分、あるいは、白土、タルク、クレー、ケイソウ土、炭酸カルシウム、硫酸バリウム、酸化チタン、アルミナホワイト、シリカ、カオリン、水酸化アルミニウム等の体質顔料等が挙げられる。
【００４７】
より具体的に示すと、イエロー（Ｙ）インク用顔料としては、Ｃ．Ｉ．ピグメントイエロー１（ファストイエローＧ），３，１２（ジスアゾイエローＡＡＡ），１３，１４，１７，２３，２４，３４，３５，３７，４２（黄色酸化鉄），５３，５５，７４，８１，８３（ジスアゾイエローＨＲ），９５，９７，９８，１００，１０１，１０４，１０８，１０９，１１０，１１７，１２０，１２８，１３８，１５０，１５３等が挙げられる。必要に応じて、これらを１種単独で使用してもよいし、２種以上を組み合わせて使用してもよい。
【００４８】
マゼンタ（Ｍ）インク用顔料としては、Ｃ．Ｉ．ピグメントレッド１，２，３，５，１７，２２（ブリリアントファーストスカーレット），２３，３１，３８，４８：２（パーマネントレッド２Ｂ（Ｂａ）），４８：２（パーマネントレッド２Ｂ（Ｃａ）），４８：３（パーマネントレッド２Ｂ（Ｓｒ）），４８：４（パーマネントレッド２Ｂ（Ｍｎ）），４９：１，５２：２，５３：１，５７：１（ブリリアントカーミン６Ｂ），６０：１，６３：１，６３：２，６４：１，８１（ローダミン６Ｇレーキ），８３，８８，９２，１０１（べんがら），１０４，１０５，１０６，１０８（カドミウムレッド），１１２，１１４，１２２（ジメチルキナクリドン），１２３，１４６，１４９，１６６，１６８，１７０，１７２，１７７，１７８，１７９，１８５，１９０，１９３，２０９，２１９等が挙げられる。必要に応じて、これらを１種単独で使用してもよいし、２種以上を組み合わせて使用してもよい。
【００４９】
シアン（Ｃ）インク用顔料としては、Ｃ．Ｉ．ピグメントブルー１，２，１５（銅フタロシアニンブルーＲ），１５：１，１５：２，１５：３（フタロシアニンブルーＧ），１５：４，１５：６（フタロシアニンブルーＥ），１６，１７：１，５６，６０，６３等が挙げられる。必要に応じて、これらを１種単独で使用してもよいし、２種以上を組み合わせて使用してもよい。
【００５０】
黒（Ｋ）インク用顔料としては、ファーネスブラック、ランプブラック、アセチレンブラック、チャンネルブラック等のカーボンブラック（Ｃ．Ｉ．ピグメントブラック７）類や、アニリンブラック（Ｃ．Ｉ．ピグメントブラック１）等の有機顔料、あるいは、銅酸化物、鉄酸化物（Ｃ．Ｉ．ピグメントブラック１１）、酸化チタン等の金属酸化物類等が挙げられる。必要に応じて、これらを１種単独で使用してもよいし、２種以上を組み合わせて使用してもよい。
【００５１】
これらの顔料のインク中における含有量は、その種類や使用目的等に応じて様々に変化するが、例えば、着色力とインクの粘性（顔料の含有量が高くなるほどインクの粘性が高くなってインクジェットヘッドのノズルから吐出され難くなる）とのバランスから、インク中において０．１〜２０質量％、より好ましくは１〜１０質量％、さらに好ましくは３〜７質量％である。
【００５２】
顔料粒子の平均粒子径は、３０〜３００ｎｍが好ましく、５０〜１５０ｎｍがより好ましく、１００ｎｍ程度がさらに好ましい。顔料粒子の平均粒子径は、例えば動的光散乱式粒径分布測定装置（堀場製作所社製の「ＬＢ−５５０」）や、粒度分布測定装置（シスメックス社製の「ゼータサイザーナノ」）等を用いて測定することができる。
【００５３】
本発明で使用可能な高分子分散剤としては、スチレン−アクリル酸共重合体、スチレン−アクリル酸−アクリル酸アルキルエステル共重合体、スチレン−マレイン酸共重合体、スチレン−マレイン酸−アクリル酸アルキルエステル共重合体、スチレン−メタクリル酸共重合体、スチレン−メタクリル酸−アクリル酸アルキルエステル共重合体、スチレン−マレイン酸ハーフエステル共重合体、ビニルナフタレン−アクリル酸共重合体、ビニルナフタレン−マレイン酸共重合体等の水溶性樹脂が挙げられる。必要に応じて、これらを１種単独で使用してもよいし、２種以上を組み合わせて使用してもよい。
【００５４】
これらの高分子分散剤のインク中における含有量は、一般に、０．１〜１０質量％、より好ましくは０．５〜８質量％、さらに好ましくは１．０〜６質量％である。
【００５５】
湿潤剤あるいは粘度調整剤としては、例えば、エチレングリコールモノブチルエーテル、トリエチレングリコールモノメチルエーテル、トリエチレングリコールモノブチルエーテル、ジエチレングリコールモノメチルエーテル、エチレングリコールモノメチルエーテル、トリエチレングリコール、へキシレングリコール、オクタンジオール、チオジグリコール、２−ブチル−２−エチル−１，３−プロパンジオール、３−メチル−１，５−ペンタンジオール、２−エチル−２−メチル−１，３−プロパンジオール、２−ブチル−２−エチル−１，３−ブタンジオール、２，４−ペンタンジオール、１，５−ペンタンジオール、２，２−ジメチル−１，３−プロパンジオールトリメチロールプロパン、２−メチル−１，３−プロパンジオール、ジエチレングリコール、プロピレングリコール、１，３−ブタンジオール、エチレングリコール、ポリエチレングリコール、グリセリン、２−ピロリドン等が挙げられる。必要に応じて、これらを１種単独で使用してもよいし、２種以上を組み合わせて使用してもよい。
【００５６】
レベリング剤としては、例えば、ポリオキシエチレンアルキルエーテル類、ポリオキシエチレンアルキルアリルエーテル類、アセチレングリコール類、ポリオキシエチレン・ポリオキシプロピレンブロックコポリマー類等のノニオン性界面活性剤等が挙げられる。必要に応じて、これらを１種単独で使用してもよいし、２種以上を組み合わせて使用してもよい。
【００５７】
これらの添加剤のインク中における含有量は、その種類等に応じて様々に変化するが、例えば、インク中においてそれぞれ０．１〜２０質量％の範囲内である。
【００５８】
本発明で使用可能なインクは、以上の原料を、例えば湿式のメディア型分散機やプロペラ式撹拌機等を用いて（その他、ボールミル、サンドミル、ロールミル、アジテータ、超音波ホモジナイザー、湿式ジェットミル、ペイントシェーカー等も用いることができる）、十分に攪拌し、混合し、分散させた後、遠心分離や濾過等することにより調製することができる。
【００５９】
湿式のメディア型分散機としては、例えば、メディア径が０．２〜１．０ｍｍのジルコニアビーズを使用した場合でも、各メディアに最適な分散エネルギーを与える機構を備えた湿式分散機が好ましい。例えば、浅田鉄工社製の「ナノグレンミル」、三井鉱山社製の「ＭＳＣミル」、シンマルエンタープライゼス社製の「ダイノミル」等が好ましく使用可能である。そして、分散処理後の液を遠心分離して異物やゴミ等の粗大粒子を除去し、濾過して微小粒子を除去し、最終的にインクを得ることができる。
【００６０】
なお、インクを調製するために、予め、高濃度の顔料分散液（インク中の顔料濃度の数倍の顔料濃度の液）を調製しておいてもよい。
【００６１】
［インクジェット記録装置］
次に、本発明のオーバーコート液を用いて本発明のインクジェット記録方法を実行するのに好適なインクジェット記録装置の具体的構成の１例を説明する。
【００６２】
図１に示すように、本実施形態に係るインクジェット記録装置１は、他の機器から伝送されてきた画像情報に基づき、インクジェット記録用インクを用いて記録媒体に画像を形成するインクジェットプリンタである。
【００６３】
インクジェット記録装置１は、図示していない給紙カセットに例えばＰＰＣ用紙等の記録媒体Ｘを積層状態で収容する用紙収納部を備えている。記録媒体Ｘは、給紙ローラ２の回転によって最上位にあるものから１枚ずつ繰り出され、搬送ローラ対３…３によって用紙搬送部に供給される。
【００６４】
用紙搬送部は、一対のローラ間に水平に巻き掛けられた無端状の搬送ベルト７を備えている。搬送ローラ対３…３によって供給された記録媒体Ｘは、搬送ベルト７の走行によって記録面を上に向けて画像形成部に搬送される。
【００６５】
画像形成部は、搬送ベルト７の上方において、該搬送ベルト７によって搬送される記録媒体Ｘの幅と同じかそれ以上の長さを有する長尺なライン型のインクジェット記録ヘッド５（インク付着手段）を備えている。この記録ヘッド５は、記録媒体Ｘの搬送方向と直交する方向にわたって当該インクジェット記録装置１の本体に固定されている。記録ヘッド５は、後述するように、搬送ベルト７ないし記録媒体Ｘと対向する下面にドット形成部のインク吐出口（ノズル）が多数配列されており、記録媒体Ｘの全幅に亘ってインクを同時一斉に吐出することにより、記録媒体Ｘに画像を高速で形成することができる。記録ヘッド５は、その下面（ノズル面）と搬送ベルト７上の記録媒体Ｘとの距離が約１ｍｍになるように配置されている。
【００６６】
搬送ベルト７の上方において、インクジェット記録ヘッド５よりも記録媒体Ｘの搬送方向の上流側に、搬送ベルト７によって搬送される記録媒体Ｘの先端を検知するための記録媒体検知センサ４が備えられている。このセンサ４の検知時刻を基準としてインクジェット記録ヘッド５にインク吐出指令が出力される。また、次に説明するオーバーコート液吐出用ヘッド６にオーバーコート液吐出指令が出力される。
【００６７】
搬送ベルト７の上方において、インクジェット記録ヘッド５よりも記録媒体Ｘの搬送方向の下流側に、オーバーコート液吐出用ヘッド６（オーバーコート液付着手段）が備えられている。このオーバーコート液吐出用ヘッド６は、オーバーコート液を収容し、オーバーコート液を記録媒体Ｘに吐出して付着させるためのものであって、インクジェット記録ヘッド５とほぼ同様の構成である。すなわち、オーバーコート液吐出用ヘッド６は、搬送ベルト７によって搬送される記録媒体Ｘの幅と同じかそれ以上の長さを有する長尺なライン型のヘッドである。このオーバーコート液吐出用ヘッド６は、記録媒体Ｘの搬送方向と直交する方向にわたって当該インクジェット記録装置１の本体に固定されている。オーバーコート液吐出用ヘッド６は、搬送ベルト７ないし記録媒体Ｘと対向する下面にオーバーコート液吐出口（ノズル）が多数配列されており、記録媒体Ｘの全幅に亘ってオーバーコート液を同時一斉に吐出することにより、記録媒体Ｘにオーバーコート液を高速で付着させることができる。オーバーコート液吐出用ヘッド６は、その下面（ノズル面）と搬送ベルト７上の記録媒体Ｘとの距離が約１ｍｍになるように配置されている。
【００６８】
搬送ベルト７によって搬送されている途中に、インクジェット記録ヘッド５によってインクが付着され、その後、オーバーコート液吐出用ヘッド６によってオーバーコート液が付着された記録媒体Ｘは、引き続き搬送ベルト７によって搬送され、搬送ベルト７の終端部で上下一対の排出ローラ８，８に受け渡されて、搬送ベルト７から排出される。オーバーコート液が付着されない場合においてインクの乾燥が不十分なときは、この排出ローラ８の表面にインクが付着することになる。
【００６９】
図２は、前記インクジェット記録装置１のインクジェット記録ヘッド５に多数配列されたドット形成部５０のうちの１つを拡大して示す縦断面図である。なお、オーバーコート液吐出用ヘッド６もこれに準じて同様の構成を有するのでその説明は省略する。
【００７０】
この記録ヘッド５は、記録媒体Ｘの搬送方向と直交する方向に延びる長尺なライン型のインクジェット記録ヘッド５である。詳しくは図示しないが、この記録ヘッド５は、３つのサブヘッド（分割ヘッド）が、記録媒体Ｘの搬送方向と直交する方向に順に連結された構造を有している。そして、各サブヘッドは、その下面（ノズル面）に、平面視で台形状の吐出口集合エリアが、記録媒体Ｘの搬送方向と直交する方向に順に４つ（台形の上底と下底とが交互に逆向きになるように）配置された構造を有している。そして、各吐出口集合エリアにおいて、図２に示すドット形成部５０及びノズル（インク吐出口）５３が記録媒体Ｘの搬送方向に４列に並んでいる。同一列内の隣接するノズル５３，５３間のピッチを１５０ｄｐｉとし、隣接する列間でノズル５３の位置を記録媒体Ｘの搬送方向と直交する方向に４分の１ピッチづつずらすことにより、６００ｄｐｉの画像の形成が実現されている。１列当たりのドット形成部５０及びノズル５３の数を１６６個としているので、１つの吐出口集合エリア全体（４列）では６６４個のノズル５３が配列されている。したがって、記録ヘッド５の全体では、７９６８個（６６４個×４×３）のノズル５３が設けられている。
【００７１】
ドット形成部５０は、平面視で長円形状の加圧室５２を備え、この加圧室５２の一端部が、ノズル流路５４を介して、記録ヘッド５の下面に形成されたノズル５３と連通し、他端部が、絞り通路５５を介して、インク共通供給路５６と連通している。ノズル５３は、上側開口５３ｂの径が下側開口５３ａの径よりも大きい逆円錐台形状である。
【００７２】
ドット形成部５０は、加圧室５２が形成された第１基板５１ａと、ノズル流路５４の上部５４ａ及び絞り通路５５が形成された第２基板５１ｂと、ノズル流路５４の下部５４ｂ及びインク共通供給路５６が形成された第３基板５１ｃと、ノズル５３が形成された第４基板５１ｄとが積層された構成である。積層された第１〜第４基板５１ａ〜５１ｄによって当該記録ヘッド５の基板５１が提供されている。
【００７３】
基板５１の上面には、共通電極５７を内部に有する薄板状の圧電素子５８と、各ドット形成部５０の加圧室５２に対応する個別電極５９とが積層された構成の圧電アクチュエータＡＣが備えられている。この圧電アクチュエータＡＣの駆動によって加圧室５２内のインクに圧力波が伝達され、この圧力波によってノズル流路５４及びノズル５３内のインクが振動して、インクがノズル５３の下側開口５３ａから記録媒体Ｘに向けて吐出される。
【００７４】
ここで、このドット形成部５０の仕様に関し、好ましい具体的数値の１例を以下に示す。
・加圧室５２の面積：０．２ｍｍ２
・加圧室５２の幅：２００μｍ
・加圧室５２の深さ：１００μｍ
・ノズル５３の長さ：３０μｍ
・ノズル５３の下側開口５３ａの半径：１０μｍ
・ノズル流路５４の直径：２００μｍ
・ノズル流路５４の長さ：８００μｍ
・絞り通路５５の直径：３０μｍ
・絞り通路５５の長さ：４０μｍ
【００７５】
なお、図１に例示したインクジェット記録装置１は、単一の記録ヘッド５を有し、画像を単色で形成するものであったが、これに限らず、例えば、Ｙ（イエロー）インク、Ｍ（マゼンタ）インク、Ｃ（シアン）インク、Ｋ（黒）インク毎に個別の記録ヘッド５を記録媒体Ｘの搬送方向に複数（４本）並べ、画像をフルカラーで形成するものでもよい。
【００７６】
また、インクジェット記録装置１は、所望の高速処理化が実現するのであれば、ライン型記録ヘッドではなく、シリアル型記録ヘッド（記録ヘッドが走査するもの）を備えるものでもよい。
【００７７】
そして、インクジェット記録装置１のインク付着手段が、ライン型インクジェット記録ヘッド５であることから、例えば７５〜１５０枚／分というような大量高速印刷が容易に実現できる。そして、その場合においても、排出ローラ８の表面へのインクの付着が十分に抑制される。
【００７８】
［インクジェット記録方法］
以上のような構成のインクジェット記録装置１を用い、記録ヘッド５にインクを収容し、吐出用ヘッド６に本発明のオーバーコート液を収容することにより、搬送ベルト７によって記録媒体Ｘを搬送しつつ、該記録媒体Ｘの記録面に、インクを記録ヘッド５から吐出して付着させ、その後、該記録媒体Ｘの記録面に、インクを２種類のアクリル樹脂の被膜で被覆するためのオーバーコート液を吐出用ヘッド６から吐出して付着させるインクジェット記録方法を実行することができる。
【００７９】
本発明のインクジェット記録方法は、記録媒体Ｘにインクを付着させるインク付着工程と、このインク付着工程の後、インクを付着させた記録媒体Ｘにオーバーコート液を付着させるオーバーコート液付着工程とを有する限り、前記のような構成のインクジェット記録装置１を用いなくても構わない。また、オーバーコート液吐出用ヘッド６を用いる代わりに、オーバーコート液付着手段の他の態様として、例えばロールコータ等を用いて、オーバーコート液を記録媒体Ｘに塗布して付着させることもできる。ただし、インクジェット記録装置１のオーバーコート液付着手段が、ライン型インクジェット記録ヘッド５と同様の構成の長尺なライン型のオーバーコート液吐出用ヘッド６であることから、例えば７５〜１５０枚／分というような大量高速印刷にも容易に対応でき、その場合においても、排出ローラ８の表面へのインクの付着を十分に抑制することが可能となる。
【実施例】
【００８０】
以下、本発明の実施例を比較例と共に挙げて、本発明をさらに具体的に説明するが、本発明は、以下の実施例によって限定されるものではない。
【００８１】
［オーバーコート液の調製］
表１に示す組成で、実施例１〜３及び比較例１〜５のオーバーコート液（処理液）を調製した。すなわち、イオン交換水に、原料を添加し、セントラル科学貿易社製のプロペラ式撹拌機「ポリミックススターラーＰＸ−ＳＲ９０Ｅ」を用いて、５００ｒｐｍの回転数で、３０分間、常温で十分に撹拌し、混合した後、孔径５μｍのフィルターで加圧濾過して微小粒子を除去することにより、インクジェット記録用オーバーコート液を得た。
【００８２】
表１に記載の各原料は次の通り。
・エマルションＡ：高Ｔｇ樹脂エマルションとしてＢＡＳＦジャパン社製のアクリルエマルション「ジョンクリルＪＤＸ−６５００」と、低Ｔｇ樹脂エマルションとしてＢＡＳＦジャパン社製のアクリルエマルション「ジョンクリルＰＤＸ−６１０２Ｂ」との質量比５：５の混合物（表２参照）
・エマルションＢ：高Ｔｇ樹脂エマルションとしてＪＳＲ社製のアクリルエマルション「ＡＥ１１６」と、低Ｔｇ樹脂エマルションとしてＪＳＲ社製のアクリルエマルション「ＡＥ９４５Ｈ」との質量比５：５の混合物（表２参照）
・エマルションＣ：高Ｔｇ樹脂エマルションとして日進化学工業社製のアクリルエマルション「２６８５」と、低Ｔｇ樹脂エマルションとして日進化学工業社製のアクリルエマルション「２６４１」との質量比５：５の混合物（表２参照）
・エマルションＤ：ＢＡＳＦジャパン社製のアクリルエマルション「ジョンクリル７３４」の単独物（表２参照）
・エマルションＥ：高Ｔｇ樹脂エマルションとして大成ファインケミカル社製のウレタンエマルション「ＷＢＲ−２０１９」と、低Ｔｇ樹脂エマルションとして大成ファインケミカル社製のウレタンエマルション「ＷＢＲ−２０１８」との質量比５：５の混合物（表３参照）
・エマルションＦ：高Ｔｇ樹脂エマルションとしてＢＡＳＦジャパン社製のアクリルエマルション「ジョンクリル７６４１」と、低Ｔｇ樹脂エマルションとしてＢＡＳＦジャパン社製のアクリルエマルション「ジョンクリル７３４」との質量比５：５の混合物（表３参照）
・エマルションＧ：高Ｔｇ樹脂エマルションとしてＢＡＳＦジャパン社製のアクリルエマルション「ジョンクリル５３８Ｊ」と、低Ｔｇ樹脂エマルションとしてＢＡＳＦジャパン社製のアクリルエマルション「３５２Ｄ」との質量比５：５の混合物（表３参照）
・エマルションＨ：高Ｔｇ樹脂エマルションとしてＢＡＳＦジャパン社製のアクリルエマルション「ジョンクリル５３８Ｊ」と、低Ｔｇ樹脂エマルションとしてガンツ化成社製のアクリルエマルション「ウルトラゾールＢ−７４０」との質量比５：５の混合物（表３参照）
・レベリング剤：エアプロダクツ社製の「サーフィノール４６５」
・ポリエチレンワックス：三井化学社製の「ケミパール」
・消泡剤：サンノプコ社製のポリエーテル変性シリコンエマルション「デフォーマー１３１２」
【００８３】
【表１】
0005581040.tif 000002
【００８４】
【表２】
0005581040.tif 000003
【００８５】
【表３】
0005581040.tif 000004
【００８６】
［インクの準備］
セイコーエプソン社製の「フォトブラックＩＣＢＫ３９Ａ」を準備した。
【００８７】
［評価試験］
図１及び図２に示した構造のインクジェット記録装置１（京セラミタ社製の実験機）の記録ヘッド５に前記インクを収容し、オーバーコート液吐出用ヘッド６に前記オーバーコート液を収容した。各ヘッド５，６のノズル下面から出ている余剰液をワイプブレードで掻き取った。各ヘッド５，６のノズル面と搬送ベルト７上の記録媒体Ｘとの距離が１ｍｍになるように各ヘッド５，６の位置を調整して各ヘッド５，６を固定した。記録媒体ＸとしてＡ４サイズのＰＰＣ用紙（富士ゼロックス社製の「Ｖ９３８」）を用い、温度２０℃、湿度６５％の常温常湿環境下、３０ｍｍ×３０ｍｍの領域に、インクを記録ヘッド５から最大濃度で均一に付着させ、その後、同領域に、オーバーコート液を吐出用ヘッド６から記録媒体１ｃｍ２当たり０．８ｍｇの量で均一に付着させて、１０枚連続印刷した。印刷速度は、駆動周波数１０ｋＨｚ（印刷速度：７５枚／分）の高速印刷モードと、駆動周波数２０ｋＨｚ（印刷速度：１５０枚／分）の超高速印刷モードとの２種類で行った。
【００８８】
（インク汚れ評価）
インク及び／又はオーバーコート液が排出ローラ８の表面に付着していないかどうか、及び記録媒体Ｘの非印字部にインクが付着していないかどうかを、目視で確認し、以下の基準で評価した。結果を表４（高速印刷モードの場合）及び表５（超高速印刷モードの場合）に示す。なお、表４及び表５において、参考例は、オーバーコート液を用いなかったものである。
○：排出ローラ８の表面にも、記録媒体Ｘの非印字部にも、インクの汚れがない。
△：排出ローラ８の表面にはインクの汚れがあるが、記録媒体Ｘの非印字部にはインクの汚れがない。
×：排出ローラ８の表面にも、記録媒体Ｘの非印字部にも、インクの汚れがある。
【００８９】
（光沢評価）
堀場製作所社製の光沢計「グロスチェッカＩＧ−３２０」を用い、記録媒体Ｘの印字部の光沢度と非印字部の光沢度とを測定し、その差を求めて、以下の基準で評価した。結果を表４（高速印刷モードの場合）及び表５（超高速印刷モードの場合）に示す。
○：光沢度の差が１０以上である。
△：光沢度の差が１０未満かつ５以上である。
×：光沢度の差が５未満である。
【００９０】
【表４】
0005581040.tif 000005
【００９１】
【表５】
0005581040.tif 000006
【００９２】
表４及び表５から明らかなように、実施例１〜３は、処理速度が７５枚／分という高速印刷においても、また処理速度が１５０枚／分という超高速印刷においても、排出ローラ８の表面にも、記録媒体Ｘの非印字部にも、インクの汚れがなかった。これは、エマルションＡ〜Ｃを含有する実施例１〜３のオーバーコート液は、ガラス転移温度が−２０℃〜３０℃と相対的に低いアクリル樹脂（低Ｔｇ樹脂）のエマルションと、ガラス転移温度が４０℃〜７０℃と相対的に高いアクリル樹脂（高Ｔｇ樹脂）のエマルションとを含有し、かつ低Ｔｇ樹脂と高Ｔｇ樹脂とのガラス転移温度の差が２０℃〜７０℃である結果、樹脂被膜の造膜性や乾燥性に優れ、記録媒体に付着したインクが短時間のうちに樹脂被膜で十分に被覆されて、インクの排出ローラ８表面への付着が十分に抑制されたからと考察される。また、実施例１〜３は、光沢の点でも優れた結果であった。
【００９３】
一方、比較例１〜５は、すべてインク汚れ評価に劣っていた。これは、エマルションＤを含有する比較例１のオーバーコート液は、高Ｔｇ樹脂のエマルションを含有せずに低Ｔｇ樹脂のエマルションのみを含有し、エマルションＥを含有する比較例２のオーバーコート液は、アクリル樹脂のエマルションではなくウレタン樹脂のエマルションを含有し、エマルションＦを含有する比較例３のオーバーコート液は、高Ｔｇ樹脂のガラス転移温度が高過ぎ、エマルションＧを含有する比較例４のオーバーコート液は、高Ｔｇ樹脂のガラス転移温度と低Ｔｇ樹脂のガラス転移温度とが近過ぎ、エマルションＨを含有する比較例５のオーバーコート液は、低Ｔｇ樹脂のガラス転移温度が低過ぎる結果、それぞれ、樹脂被膜の造膜性や乾燥性に劣り、記録媒体に付着したインクが樹脂被膜で十分に被覆されずに、インクの排出ローラ８表面への付着が十分に抑制されなかったからと考察される。
【００９４】
以上、具体例を挙げて詳細に説明したように、本発明は、インクが付着され、情報が記録された記録媒体を排出ローラで排出するインクジェット記録方法及びインクジェット記録装置において、高速処理でありながら、記録媒体に付着されてからの時間の経過が短く、乾燥が不十分なインクが、排出ローラや記録媒体の非印字部に付着して汚染を引き起こすという問題を解決できるという顕著な利点を有するものである。
【符号の説明】
【００９５】
１    インクジェット記録装置
５    ライン型インクジェット記録ヘッド（インク付着手段）
６    オーバーコート液吐出用ヘッド（オーバーコート液付着手段）
７    搬送ベルト
８    排出ローラ
Ｘ    記録媒体
【図１】
0005581040.tif 000007
【図２】
0005581040.tif 000008